(57)【特許請求の範囲】
【請求項１】
合成樹脂モノフィラメントからなる芯糸と側糸とが合成樹脂で被覆されてなるストリングスにおいて、芯糸が芯鞘複合モノフィラメントからなり、該芯鞘複合モノフィラメントの芯部は相対粘度が４．５〜５．５のポリアミド樹脂からなり、鞘部は芯部のポリアミド樹脂より弾性率の低いポリアミド樹脂からなり、芯鞘複合モノフィラメントの芯鞘複合比率は芯部が８０〜９０％であることを特徴とするストリングス。
【発明の詳細な説明】
【０００１】
【産業上の利用分野】
本発明は，バトミントン，テニス等に使用する合成繊維からなるストリングスに関するものである。
【０００２】
【従来の技術】
従来，ストリングスは，動物性繊維である羊腸等が使用されている。しかし，動物性繊維からなるストリングスは，打球感，反発性に優れているが，高価であり，耐久性に劣る問題がある。一般には，合成繊維からなるストリングスが多く使用されている。合成繊維からなるストリングスは，合成繊維の高強力特性を生かして細ゲージ化がなされている。細ゲージ化により使用時の空気抵抗が軽減化されたことにより，シャープな感じのストリングスが提供されている。例えば，動物性繊維からなるストリングスのゲージは，引張強力が低いため太めにする必要があるが，合成繊維からなるストリングスは，引張強力が高いため細ゲージ化が可能になった。しかし，ラケットが高品質化して大型化するに従って，より細いストリングスの提供が望まれている。ストリングスの高強力化として，特公平２−２８９８９では，芯糸に高粘度樹脂を使用することが提案されている。
【０００３】
【発明が解決しようとする課題】
上記のような方法では，樹脂の高粘度化に従って直線引張強力は向上するが，結節引張強力はむしろ低下する傾向にある。
【０００４】
本発明は，高強力化によりさらに細ゲージ化を可能にし，耐久性の優れたストリングスを提供することを目的とするものである。
【０００５】
【課題を解決するための手段】
本発明者らは，このような課題を解決するために鋭意検討の結果，ストリングスを構成する芯糸は高粘度樹脂からなる芯鞘複合糸で，鞘部樹脂は芯部樹脂より弾性率の低い樹脂を使用することによって結節引張強力の高いストリングスが得られることを見出し，本発明に到達した。
【０００６】
すなわち、本発明は、合成樹脂モノフィラメントからなる芯糸と側糸とが合成樹脂で被覆されてなるストリングスにおいて、芯糸が芯鞘複合モノフィラメントからなり、該芯鞘複合モノフィラメントの芯部は相対粘度が４．５〜５．５のポリアミド樹脂からなり、鞘部は芯部のポリアミド樹脂より弾性率の低いポリアミド樹脂からなり、芯鞘複合モノフィラメントの芯鞘複合比率は芯部が８０〜９０％であることを特徴とするストリングスを要旨とするものである。
【０００７】
以下，本発明を詳細に説明する。
図１は，本発明の一例を示すストリングスの断面図であり，図１に芯糸となる芯鞘複合糸の芯部（１），芯鞘複合糸の鞘部（２），側糸（３），被覆樹脂（４）を示す。比較的太いモノフィラメントからなる芯鞘複合糸芯糸の表面に複数本の側糸（３）を螺旋状に巻付け，接着剤で固定する。さらに，被覆樹脂（４）で芯糸と側糸の固定強化と表面改質をする。
【０００８】
ストリングスの重要な特性として，反発性，打球感，耐久性がある。これらの特性は，ラケットの性能やストリングスをラケットに張る張力等にも影響を受けるが，反発性，打球感，耐久性は，ストリングスを構成する素材に担う点が大きい。一般に，合成樹脂は，高分子量化するにしたがって剛直で強靱になるが，硬く，脆くなる傾向にある。ストリングスも，剛直で強靱な素材が反発性，打球感，耐久性の向上に効果がある。しかし，剛直で強靱な面を向上させるにしたがって，特に結節強力の低下が著しい。
【０００９】
高分子量の樹脂からなるモノフィラメントを芯鞘複合モノフィラメントにし，その鞘部の樹脂は芯部の樹脂より弾性率の低い樹脂を使用すると，結節強力が向上した。結節強力は，ストリングスの破断強力を示す重要な因子である。結節強力の高いものは，ラケットに高い張力で張ることができ，耐久性も優れる。直線強力よりも結節強力のほうが重要である。
【００１０】
本発明で述べる弾性率とは，樹脂を単体で成形しプラスチックの引張試験方法ＪＩＳ  Ｋー７１１３に準じて測定した弾性率である。弾性率は，樹脂の硬さを示す指標となる値である。すなわち，硬い樹脂の表面に柔軟な樹脂層を設けることにより，飛躍的に結節強力の向上がなされた。
【００１１】
ポリアミド樹脂は，ストリングス素材としては最適である。ポリアミド樹脂同志の接着が容易で，耐摩耗性に優れ，ほどよい伸びを有する。
【００１２】
ポリアミド樹脂の弾性率を低くする方法として，異種のポリアミド原料の共重合がある。弾性率の値は，共重合の割合を変えることによって選択できる。
【００１３】
相対粘度は，２０℃温度下で９８％濃硫酸に１％の割合で合成樹脂を溶解した溶液を，オスワルド式粘度計で通過時間を測定し，溶媒の通過時間で除した無名数である。この値は，樹脂の分子量に対応するものである。相対粘度が高いものほど分子量が多いことを示す。これまでのストリングス用モノフィラメントの相対粘度は，４．０〜４．５程度が限界でありそれ以上の相対粘度の樹脂を用いると結節強力が下がり問題ありとされてきた。本発明のように，相対粘度が４．５〜５．５のポリアミド樹脂を芯鞘複合モノフイラメントの芯部に用い，鞘部にこれより相対粘度の低いポリアミド樹脂を用いることにより結節強力の低下が少なく引張強力と結節強力の両方を高いレベルにすることが可能になった。
【００１４】
芯鞘複合糸の芯鞘複合比率は，芯部が８０〜９０％であるのが好適である。芯部の比率が小さくなるに従って，得られたストリングスは打球感が鈍くなる傾向にあった。
【００１５】
【作  用】
本発明においては，芯糸を芯鞘複合糸にし，鞘部の樹脂は芯部の樹脂より柔軟にすることにより，結節強力を高くすることが可能となった。従って，芯糸は，相対粘度が４．５以上の高分子量ポリアミド樹脂を使用することができ，これによりストリングスの性能を一段と向上させることができる。
【００１６】
【実施例】
次に，本発明を実施例によって具体的に説明する。
合成樹脂として，弾性率２６０ｋｇ／ｍｍ２  で粘度５．５のナイロン６樹脂，弾性率２５０ｋｇ／ｍｍ２  で粘度４．５のナイロン６樹脂，弾性率１７０ｋｇ／ｍｍ２  で粘度４．５のナイロン６／６６共重合樹脂（共重合の重量比率は８５対１５）を用いて，表１に記載の６種のモノフィラメント（Ｎｏ．Ａ〜Ｆ）を製造した。
【００１７】
【表１】
0003581158.tif 000002
【００１８】
表１のモノフィラメントを用いて，表２に記載のストリングスを製造した。モノフィラメントＮｏ．Ａ，Ｂ，Ｃ，Ｄ，Ｅを芯糸にして，モノフィラメントＮｏ．Ｆを側糸として，２５本螺旋状に巻付けた。芯糸と側糸は，８５％フェノール水溶液接着剤で固定した。さらに，側糸表面をナイロン６樹脂で被覆した。
【００１９】
【表２】
0003581158.tif 000003
【００２０】
実施例で得られたストリングスをラケットに張り，試験打ちした結果，実施例は，比較例より反発性，打球感，耐久性に優れていた。特に，耐久性は，比較例より３０％程度の向上があった。
【００２１】
【発明の効果】
本発明によれば，相対粘度が４．５以上の高分子量のポリアミド樹脂からなるモノフィラメントを芯糸に使用することが可能になり，剛直で強靱なストリングスが得られ，ストリングスのゲージを一段と細くすることができた。ゲージが細くなることによって，プレイヤーはシャープなラケット操作が可能になり，さらに，反発性，打球感，耐久性の優れたストリングスを提供することができる。
【図面の簡単な説明】
【図１】本発明の一例を示すストリングスの断面図である。
【符号の説明】
１  芯糸となる芯鞘複合モノフイラメントの芯部
２  芯糸となる芯鞘複合モノフイラメントの鞘部
３  側糸
４  被覆樹脂
【図１】
0003581158.tif 000004